СПОСОБ ПОЛУЧЕНИЯ ФОРМУЕМОГО ИЗ РАСПЛАВА ТЕТРАФТОРЭТИЛЕНОВОГО СОПОЛИМЕРА

3
1. Способ получения формуемого из расплава тетрафторэтиленового сополимера, отличающийся проведением радикальной суспензионной полимеризации тетрафторэтилена и другого фторсодержащего мономера в водной среде в присутствии инициатора радикальной полимеризации и, по меньшей мере, одного агента передачи цепи, выбираемого из группы, состоящей из метана, этана, хлоруглеводорода, фторуглеводорода и хлорфторуглеводорода, до получения тетрафторэтиленового сополимера, содержащего повторяющиеся звенья (а) на основе тетрафторэтилена и повторяющиеся звенья (b) на основе другого фторсодержащего мономера, где количество повторяющихся звеньев (а) находится в диапазоне от 97,3 до 99,5 мас.% при расчете на совокупную массу повторяющихся звеньев (а) и повторяющихся звеньев (b), а объемная скорость течения находится в диапазоне от 0,1 до 1000 м/с.
2. Способ получения формуемого из расплава тетрафторэтиленового сополимера по п.1, где количество повторяющихся звеньев (а) находится в диапазоне от 98 до 99,5 мас.% при расчете на совокупную массу повторяющихся звеньев (а) и повторяющихся звеньев (b).
3. Способ получения формуемого из расплава тетрафторэтиленового сополимера по п.1, где температура плавления тетрафторэтиленового сополимера находится в диапазоне от 320 до 335°С.
4. Способ получения формуемого из расплава тетрафторэтиленового сополимера по п.1, где упомянутым другим фторсодержащим мономером является перфтор(алкилвиниловый эфир).
5. Способ получения формуемого из расплава тетрафторэтиленового сополимера по п.1, где упомянутым другим фторсодержащим мономером является перфтор(пропилвиниловый эфир).
6. Способ получения формуемого из расплава тетрафторэтиленового сополимера по п.1, где агентом передачи цепи является соединение, описывающееся следующей формулой (1):
n
m
p
2n+2-m-p
CHClF, (1)
где
n представляет собой целое число в диапазоне от 1 до 3,
m представляет собой целое число в диапазоне от 1 до 6,
р представляет собой 0 или целое число в диапазоне от 1 до 7,
m≤2n+2, a
p≤2n+2-m.
7. Способ получения формуемого из расплава тетрафторэтиленового сополимера по п.1, где агентом передачи цепи являются дихлорметан, хлордифторметан или этан.
8. Способ получения формуемого из расплава тетрафторэтиленового сополимера по п.1, где выражаемое через мольную долю количество загружаемого агента передачи цепи находится в диапазоне от 0,0001 до 1 при расчете на количество совокупных мономеров, загруженных при инициировании полимеризации.
9. Способ получения формуемого из расплава тетрафторэтиленового сополимера по п.1, где инициатором радикальной полимеризации является водорастворимый инициатор радикальной полимеризации.
10. Способ получения формуемого из расплава тетрафторэтиленового сополимера по п.9, где водорастворимым инициатором радикальной полимеризации является персульфат аммония.
11. Способ получения формуемого из расплава тетрафторэтиленового сополимера по п.1, где тетрафторэтилен и другой фторсодержащий мономер подвергают радикальной суспензионной полимеризации в водной среде в присутствии инициатора радикальной полимеризации и агента передачи цепи и в дополнение к этому в присутствии от 3 до 80 ч./млн фторсодержащего эмульгатора при расчете на массу водной среды.
2
2
2
2
2
4
12. Способ получения формуемого из расплава тетрафторэтиленового сополимера по п.11, где фторсодержащим эмульгатором являются перфтороктаноат аммония, перфторгексаноат аммония или F(CF)OCFCFOCFCOONH.
13. Способ получения формуемого из расплава тетрафторэтиленового сополимера по п.1, где сразу весь упомянутый другой фторсодержащий мономер загружают при инициировании полимеризации и тетрафторэтилен и упомянутый другой фторсодержащий мономер подвергают радикальной суспензионной полимеризации.
14. Способ получения формуемого из расплава тетрафторэтиленового сополимера по п.1, где количество упомянутого другого фторсодержащего мономера, использующегося и присутствующего в полимеризационной системе при инициировании полимеризации, находится в диапазоне от 1 до 6 мас.% при расчете на количество получаемого тетрафторэтиленового сополимера.